(57)【要約】【課題】漏洩を防ぎ、気密密閉をもたらし、容易に開封する改善された可剥性包装システムを提供する。【解決手段】可剥性の密封構造は、密封層１５２および１つまたは複数の任意選択の追加の層１５４を備える。可剥性の密封構造は、可剥性の密封温度範囲内の全ての温度で密封基材と接触する場合に可剥性のシール部へと形成可能なシール表面を備える。さらに、可剥性の密封構造は、熱可塑性ポリマー、および熱可塑性ポリマーの少なくとも一部分の中に分散された添加剤を含み、可剥性の密封構造が密封表面を画成する。【選択図】図６
2014028664.tif 000002
【特許請求の範囲】
【請求項１】
容器区域と、
前記容器区域に取り付けられた可剥性の密封区域を備え、
前記密封区域は密封基材および第１の密封層を有し、
前記第１の密封層は、少なくとも部分的に前記密封基材の上に配置され、そこに接触し、
前記第１の密封層は、
熱可塑性ポリマーと、
前記熱可塑性ポリマーの少なくとも一部分の中に分散された有機クレイを有し、
前記可剥性の密封区域は、密封表面を画定し、
前記密封表面は、基材表面上に可剥性の密封温度範囲内の全ての温度で可剥性のシール部を形成し、
前記可剥性の密封温度範囲は、密封開始温度から前記密封開始温度の少なくとも１００°Ｆ（３７．７８℃）上の温度であり、
前記密封開始温度は、１７０°Ｆ（７６．６７℃）から３５０°Ｆ（１４８．９℃）の範囲内におけるいずれか一つの温度であり、
前記有機クレイは、少なくとも２０オングストロームの平均離隔距離を有するプレートレットを備え、
前記密封表面は、１５００から５０００オングストロームの粗さ平均を有し、
前記密封層は、５００から２０００ＭＰａの引張弾性率を有する、
ことを特徴とする包装システム。
【請求項２】
有機クレイは、前記熱可塑性ポリマーの少なくとも一部分の中に分散され、
前記有機クレイは、１００ｍ２／グラムより大きい表面積および１０より大きいアスペクト比を有し、
前記可剥性の密封構造は、密封表面を画定する、
ことを特徴とする請求項１に記載の包装システム。
【請求項３】
前記有機クレイは、カオリナイト、モンモリロナイト−スメクタイトクレイ、ベントナイトクレイ、イライトクレイ、およびその組合せからなる群から選択されたクレイを有することを特徴とする請求項１に記載の包装システム。
【請求項４】
前記有機クレイは、前記熱可塑性ポリマーおよび前記有機クレイを合わせた重量の１ｗｔ％から２０ｗｔ％の量で存在することを特徴とする請求項１に記載の包装システム。
【請求項５】
前記有機クレイは、２００ｎｍより少ない、少なくとも１つの三次元空間の寸法を有する複数の粒子を有することを特徴とする請求項１に記載の包装システム。
【請求項６】
前記熱可塑性ポリマーは、ナイロン、ポリオレフィン、ポリスチレン、ポリエステル、ポリカーボネート、エチレンのコポリマー、プロピレンのコポリマー、およびその組合せからなる群から選択されるポリマーを有することを特徴とする請求項１に記載の包装システム。
【請求項７】
前記熱可塑性ポリマーは、エチレンビニルアセテートを有することを特徴とする請求項６に記載の包装システム。
【請求項８】
前記密封基材は、前記第１の密封層に接触する第２の密封層を有することを特徴とする請求項１に記載の包装システム。
【請求項９】
前記第２の密封層は、
熱可塑性ポリマーと、
前記熱可塑性ポリマー内に分散された有機クレイを備える、
ことを特徴とする請求項８に記載の包装システム。
【請求項１０】
前記密封区域は、前記第１の密封層の上に配置された１つまたは複数の追加のポリマー層をさらに有することを特徴とする請求項１に記載の包装システム。
【請求項１１】
その中に含まれる食料製品をさらに有することを特徴とする請求項１に記載の包装システム。
【請求項１２】
その中に含まれる殺菌された対象物をさらに有することを特徴とする請求項１に記載の包装システム。
【請求項１３】
前記殺菌された対象物は、医療デバイスであることを特徴とする請求項１２に記載の包装システム。
【請求項１４】
前記容器区域は、ブリスター、トレイ、バッグ、パウチからなる群から選択された形を有することを特徴とする請求項１に記載の包装システム。
【発明の詳細な説明】
【技術分野】
【０００１】
本発明は、可剥性のシール部を含む包装システムに関し、より具体的には、本発明はそのような可剥性のシール部を形成するための組成および方法に関する。
【背景技術】
【０００２】
包装は、大部分の製品の販売およびマーケティングでの大切な機能である。食料製品には特に、新鮮さを保ち保存期間を延長するための非常に厳しい包装の必要条件がある。ある種の医療デバイスには同様に、そのデバイスの無菌状態を保つための厳しい包装の必要条件がある。そうした用途では、包装は、一般に真空包装またはガス置換（ｇａｓ−ｆｌｕｓｈｅｄ）され、それに続いて気密密閉される。製品の効率的な包装は必須であるが、製品の包装の様々な美観性も重要である。たとえば、製品の外観は、消費者に訴えかけるのに重要である。さらに、多くの用途、特に食料製品に対する用途では、包装を再使用でき開封が容易であることも重要な検討事項である。多くの用途では、包装を容易に開封する能力はシール材の機械的な特性に依存する。
【０００３】
特に重要な１つの包装構造では可剥性のシール部が利用される。少なくとも１つの従来技術の包装システムでは、可剥性のシール部が金属フォイルの上にヒートシール可能なポリマー材料を被覆することによって形成される。そのようなシール材を混入する包装は空気および汚染物質に対してしばしば不透過性であるので、可剥性のシール部もこれらの物質に対して不透過性でなければならない。可剥性のシール部を有する包装が開封されるとき、密封層は基材から剥離できる。そのような剥離が、低くかつ比較的一定の剥離力によって実現できることが望ましい。可剥性のシール部の弾性は、包装の屈曲および通常の取扱いからシール材の破損が生じないようなものである。ある種の従来技術の包装では、可剥性のシール部は多層シートから構成される。そのようなシールを有する包装システムの例には、トレイ型食品包装、ボトルまたはブリスター包装などが含まれる。従来技術の可剥性密封包装のいくつかは、適度に良好に機能するが、最終消費者によって容易に開封される一方で漏れを防ぐ気密密閉をむらなく形成する包装システムを構成することは困難であった。さらに、そのような従来技術の可剥性包装システムは、比較的狭い範囲、特に狭い温度範囲で動作する傾向がある。密封温度範囲が狭いと、包装の欠陥を生じる傾向がある。たとえば、使用可能な温度範囲の下端で、密封の漏れ（気密密封されない）が生じる可能性がある。使用可能な温度範囲の上端では、開封時に断裂する非可剥性のシール部が形成される。
【先行技術文献】
【特許文献】
【０００４】
【特許文献１】米国特許第５，７８０，３７６号明細書
【特許文献２】米国特許第５，７３９，０８７号明細書
【特許文献３】米国特許第６，０３４，１６３号明細書
【特許文献４】米国特許第５，７４７，５６０号明細書
【発明の概要】
【発明が解決しようとする課題】
【０００５】
漏洩を防ぎ、気密密閉をもたらし、容易に開封する改善された可剥性の包装システムが求められる。
【課題を解決するための手段】
【０００６】
本発明は、少なくとも１つの実施形態で可剥性の密封構造を提供することによって従来技術の１つまたは複数の問題を解決する。本実施形態の可剥性の密封構造は、可剥性の密封温度範囲内の全ての温度で密封基材と接触する場合に可剥性のシール部へと形成可能なシール表面を有利に含む。さらに、本実施形態の可剥性の密封構造は、熱可塑性ポリマー、および熱可塑性ポリマーの少なくとも一部分の中に分散された添加剤を含む。
【０００７】
本発明の別の実施形態では、可剥性の密封構造が、容器の開口に可剥性のシール部を形成するために有用である。本実施形態の可剥性の密封構造は、密封層および１つまたは複数の任意選択の追加の層を備える。有利なことに、密封層は、熱可塑性ポリマーと共に分散された機能化された有機クレイを含む。機能化された有機クレイ粒子を一般に使用されるヒートシール可能な熱可塑性ポリマー内に混入することにより、広範囲のヒートシール状態にわたってむらのない剥離強度がもたらされることが判明している。さらに、広範囲のポリオレフィンシール材樹脂によって濃縮する市販の有機クレイポリマーを配合することによって、有機クレイの配合率に反比例する剥離強度が有利に示される。密封層を利用する密封された境界面はむらのないパターンで剥離するが、シール試料が様々なバッグ／パウチ包装の様式で皺、プリーツ、およびひだ折の形態を含む場合でも、シール部の気密の完全性は損なわれない。
【０００８】
本発明の別の実施形態では、本発明の可剥性の密封構造を組み込む包装システムが提供される。本発明の包装システムは、容器区域および容器区域に取り付けられた可剥性の密封区域を備える。密封区域は、上記に述べた本発明の密封層を備える。
【図面の簡単な説明】
【０００９】
【図１Ａ】接着剤タイプＡの破損の概略図である。
【図１Ｂ】接着剤タイプＢの破損の概略図である。
【図１Ｃ】層間剥離タイプＣの破損の概略図である。
【図１Ｄ】破断タイプＤの破損の概略図である。
【図１Ｅ】破断タイプＥの破損の概略図である。
【図１Ｆ】伸張タイプＤの破損の概略図である。
【図１Ｇ】剥離＋伸張タイプＧの破損の概略図である。
【図２Ａ】単層の密封構造の概略断面図である。
【図２Ｂ】２層の密封区域の概略断面図である。
【図２Ｃ】３層の密封層の概略断面図である。
【図３Ａ】本発明の可剥性の密封構造の実施形態を組み込むパウチ様の包装システムの概略断面図である。
【図３Ｂ】図３Ａのパウチ様の包装システムの側面図である。
【図４Ａ】密封基材が第２の密封層を備える改良点の概略断面図である。
【図４Ｂ】密封基材１６０が第２の密封層１７０を備え、可剥性のシール部１６２が第１の密封層１５２と第２の密封層１８６の間に形成された、改良点の概略断面図である。
【図５Ａ】本発明の可剥性の密封構造を使用するカップ様の包装システムの概略断面図である。
【図５Ｂ】本発明の可剥性の密封構造を使用し、複数のカップ様の容器を組み込むブリスター包装システムの概略断面図である。
【図６】本発明の包装システムを形成する方法を示す図である。
【図７Ａ】５ｗｔ％および６ｗｔ％の有機クレイを有する密封層から形成される上部シール部に関する、温度に対する剥離力のプロットを示す図である。
【図７Ｂ】ＨＤＰＥ、ＥＶＯＨ、ならびに追加の有機クレイを有する、また有しないＬＬＤＰＥとＥＶＡの配合物の３層の共有押出し成形によって作製されたシール部に関する、温度に対する剥離力のプロットを示す図である。
【図７Ｃ】密封フィルムに積層されたフォイルから作製されたシール部に関する、密封形成温度に対する剥離力のプロットを示す図である。
【図８】溶融温度（「Ｔｍ」）を決定する一連のプロットを示す図である。
【図９】結晶化温度（「Ｔｃ」）を決定する一連のプロットを示す図である。
【図１０Ａ】ポリエチレンを含む密封層内でのＮａｎｏｂｌｅｎｄ ２００１からの有機クレイの分散を示す１組のｘ線回折のプロットを示す図である。
【図１０Ｂ】ポリエチレンを含む密封層内でのＮａｎｏｂｌｅｎｄ ２１０１からの有機クレイの分散を示す１組のｘ線回折のプロットを示す図である。
【図１１】インパルス密封装置によって作製されるシール部に関する、密封形成温度に対する密封強度のプロットを示す図である。
【図１２Ａ】コンダクションシール法（ｃｏｎｄｕｃｔｉｏｎ ｓｅａｌｉｎｇ ｍｅｔｈｏｄ）によって作製された、ポリエチレンまたはポリエチレンとＥＶＡの配合物から作製されたシール部に関する、密封形成温度に対する密封強度のプロットを示す図である。
【図１２Ｂ】密封層のうちの少なくとも１つがポリエチレン、ＥＶＡ、および有機クレイの配合物を含むシール部に関する、密封形成温度に対する密封強度のプロットを示す図である。
【図１３Ａ】図１２Ａおよび１２Ｂに関する密封強度のデータを要約する表６である。
【図１３Ｂ】図１３Ａの続きの表である。
【発明を実施するための形態】
【００１０】
次に、発明者に現在知られている発明を実施する最良の形態を構成する本発明の現在好ましい組成、実施形態および方法に対して詳細に参照を行う。図は、必ずしも縮尺に従っていない。しかし、開示された実施形態は様々な選択的な形で実施できる本発明の例示に過ぎないことを理解されたい。したがって、本明細書に開示された特定の詳細は、限定的ではなく、本発明の任意の態様に関する代表的な基になるもの、ないし本発明を様々に利用するために当業者に教示する代表的な基になるものに過ぎないと解釈すべきである。
【００１１】
例において、またはその他の様式ではっきりと示される場合を除いて、反応ないし使用の材料または状態の量を示すこの説明の全ての数量は、本発明の最も広い範囲を述べる際に、単語「約」によって修正されると理解すべきである。明記された数的な制限内での実施が一般的に好ましいものである。また、はっきりと反対に述べられない限り、百分率、「の部分」および比の値は、重量によるものであり、用語「ポリマー」は「オリゴマー」、「コポリマー」、「ターポリマー」等を含み、本発明に関連した所与の目的に関する適切なまたは好ましい材料の群またはクラスの説明は、群またはクラスの任意の２つ以上の構成部分の混合物が等しく適切でありまたは好ましいことを暗に示し、化学用語での成分の説明は、説明の中で特定された任意の組合せに追加するときの成分を指し、必ずしも混合された後の混合物の成分の間の化学的な相互作用を排除せず、頭字語またはその他の略記の最初の定義は本明細書でのそれに続く全ての同じ略記のものの使用に適用し、最初に定義された省略の通常の文法的な変更に必要な修正を加えて適用し、はっきりと反対に述べられない限り、特性の測定は同じ特性に関して以前または以後に参照されるような同じ技術によって決定される。
【００１２】
当然のことながら特定の成分ないし条件が変化するので、本発明は下記の特定の実施形態および方法に限定されないことも理解されたい。さらに、本明細書で使用される用語は、本発明の特定の実施形態を説明する目的で使用されるに過ぎず、どのようにも限定することを意図するものではない。
【００１３】
明細書および添付の特許請求の範囲に使用されるように、単数形「１つの」、「１つの」、および「その」は、文脈に別の様式で明白に示されない限り複数の言及を含むことも留意されなければならない。たとえば、単数の成分への言及は、複数の成分を備えることが意図される。
【００１４】
刊行物を参照する場合に、この用途の全体にわたって、これらの刊行物の開示全体は、本発明が関係する最新技術をより完全に説明するためにこの用途全体への参照によってここに組み込まれる。
【００１５】
本明細書で使用される用語「有機クレイ」は、有機的に変成されたクレイを意味する。一般に、そのような変成は、より融和性があるクレイを実現し、したがってポリマーと混合可能である。
【００１６】
本明細書に使用される用語「粗さ平均」（「Ｒａ」）は、ＡＮＳＩ Ｂ４６．１に従って全体的に測定された長さまたは領域にわたって計算された表面の平均高さを意味する。それは通常、マイクロメートルまたはマイクロインチで提供される。
【００１７】
本明細書で使用される用語「可剥性のシール部」は、試料の幅の１インチ（２．５４ｃｍ）当たり０．５ｌｂ（２２６．８ｇ）とシール部を断裂する力との間の剥離力を有するシール部を意味する。一般に、上限は、試料の幅の１インチ（２．５４ｃｍ）当たり５ｌｂ（２２６８ｇ）以下である。その他の変形では、上限は、試料の幅の１インチ（２．５４ｃｍ）当たり４ｌｂ（１８１４ｇ）以下、またはフィルム基材の断裂強度より低い。
【００１８】
本明細書で使用される用語「剥離力」は、参照によって組み込まれるＡＳＴＭ Ｆ−８８に定義されるような２つの層を分離するための力を意味する。たとえば、これは引っ張ることにより１インチ（２．５４ｃｍ）の幅の２つの層を分離させるのに必要な力である。
【００１９】
本明細書で使用される用語「密封開始温度」は、シール部が１インチ（２．５４ｃｍ）当たり０．５ｌｂ（２２６．８ｇ）の剥離力を伴って形成される最低温度を指す。特に、密封開始温度は、密封される１つまたは複数の層に接触する表面（一般に金属）の温度であり、それによってそのような密封を促進する。いくつかの変形では、表面は５ｐｓｉ（０．３５１６ｋｇｆ／ｃｍ２）から１２００ｐｓｉ（８４．３８ｋｇｆ／ｃｍ２）の圧力を伴う約０．５から１秒の保圧時間によって層に接触する。
【００２０】
用語「可剥性の密封温度範囲」は、上述のように剥離力が試料の幅の１インチ（２．５４ｃｍ）当たり０．５ｌｂ（２２６．８ｇ）とシール部を断裂する力との間であるように２つの材料の間のシール部が形成される温度の範囲を意味する。
【００２１】
図１Ａ〜１Ｇを参照すると、様々な密封破損の仕組みを示す概略図が提供される。これらの図の各変形では、第１の密封層１０２の区域が第２の密封層１０４の区域と接触してシール部を形成することからシール部１００が形成される。図１Ａは、本発明の１つまたは複数の実施形態による可剥性のシール部の挙動を示す。層１０２と１０４の間のシール部が、それらを引っ張るように作用する力を受けると、層１０２、１０４は、分離表面１０６、１０８で比較的きれいに分離する。この密封破損は、接着剤タイプＡの破損と呼ばれる。図１Ｂは、シール部が応力を受けて断裂１０９を形成する場合に層１０２の構造の完全性が損なわれるシール部を示す。この密封破損は、接着剤タイプＢの破損と呼ばれる。図１Ｃは、多層構造を形成するための追加の層を含むシール部を示す。層１１０は層１０２に取り付けられ、層１０４は層１１２に取り付けられる。図１Ｃに図示された破損のモードは、位置１１４での層間剥離である。この密封破損は、層間剥離タイプＣの破損と呼ばれる。図１Ｄは、層１０２、１０４が今なお互いに接着する領域に近い位置１２０で層１０４が破断する材料破損を示す。この密封破損は、破断タイプＤの破損と呼ばれる。図１Ｅは、層１０２、１０４が今なお互いに接着する領域から離れた位置１２２で層１０４が破断する材料破損を示す。この密封破損は、破断タイプＥの破損と呼ばれる。図１Ｆは、シール部１００に組み込まれない区域１３０、１３２で層１０２および１０４が伸びる材料破損を示す。この密封破損は、伸張タイプＦの破損と呼ばれる。最後に、図１Ｇは、区域１３６、１３８で同時に伸びる部分を伴う剥離構造によって層１０２、１０４がシール部１００で分離する材料破損を示す。この密封破損は、剥離＋伸張タイプＧの破損と呼ばれる。本発明の実施形態は、接着剤タイプＡの破損構造を介して破損する可剥性のシール部を有利に形成する。
【００２２】
本発明の１つの実施形態では、可剥性の密封構造が提供される。本実施形態の可剥性の密封構造は、熱可塑性ポリマー、および熱可塑性ポリマーの少なくとも一部分の中に分散された添加剤を含む。可剥性の密封構造は、可剥性の密封温度範囲内の全ての温度で可剥性のシール部へと形成可能なシール表面を画定する。本実施形態の変形では、可剥性の密封温度範囲は、密封開始温度から密封開始温度の少なくとも５０°Ｆ（１０℃）上の温度である。本発明の別の実施形態では、可剥性の密封温度範囲は、密封開始温度から密封開始温度の少なくとも７５°Ｆ（２３．８９℃）上の温度である。本発明の別の実施形態では、可剥性の密封温度範囲は、密封開始温度から密封開始温度の少なくとも１００°Ｆ（３７．７８℃）上までの温度である。一般に、包装用途に関しては、密封開始温度は、約１７０°Ｆ（７６．６７℃）から約３５０°Ｆ（１７６．７℃）の範囲内におけるいずれか１つの温度である。別の変形では、包装用途に関しては、密封開始温度は、約１７０°Ｆ（７６．６７℃）から約２５０°Ｆ（１２１．１℃）の範囲である。
【００２３】
図２Ａ、２Ｂ、および２Ｃを参照すると、本発明の包装システムで使用される可剥性の密封構造の図が示されている。この実施形態では、可剥性の密封構造が可剥性のシール部または密封区域を形成するために基材に取り付けられている。図２Ａは、単層の密封構造の概略断面図である。この変形では、可剥性の密封構造１５０は、密封層１５２を備える。図２Ｂは、２層の密封構造の概略断面図である。可剥性の密封構造１５０は、密封層１５２および追加の層１５４を備える。図２Ｃは、３層の密封層の概略断面図である。この変形では、可剥性の密封構造１５０は、密封層１５２および追加の層１５４、１５６を備える。
【００２４】
図２Ａ、２Ｂ、および２Ｃのそれぞれの変形では、密封層１５２は熱可塑性ポリマーおよび熱可塑性ポリマー内に分散された添加剤を備えることを理解されたい。本実施形態の変形では、有用な添加剤は、１００ｍ２／グラムよりも広い表面積および１０よりも大きなアスペクト比を有する。さらに、有用な添加剤は結晶または多結晶である。有用な添加剤の例には、それには限定されないが有機クレイが含まれる。密封層１５２は、可剥性のシール部を形成するために容器の基材区域に接触するようになされる。そのような容器は、対象物を包装するのに有用な実質的に任意の形状のものであることができる。そのような形状の例には、それには限定されないが、ブリスター、トレイ、バッグ、パウチ、およびそれらの組合せが含まれる。
【００２５】
意外にもこの組成から形成された密封層が、下記により完全に説明されるように、改善されかつ均一の剥離性能を有することが発見された。可剥性の密封構造１５０を利用する密封された境界面はむらのないパターンで剥離し、フィルム試料が様々な袋／パウチ包装の様式で皺、プリーツ、およびひだ折の形態を含む場合でも、シール部の気密の完全性は損なわれない。可剥性の密封構造１５０は、下記の組合せでむらのない可剥性の挙動を示す。１）密封層１５２は、類似または同じ組成の別の密封層に接触する。２）密封層１５２がシール材そのものから形成される構造に接触する（たとえば、ポリプロピレン層そのものに対する有機クレイ／ポリエチレン層、ポリエステル層そのものに対する有機クレイ／ポリエチレン層、ポリエチレン層そのものに対する有機クレイ／ポリエチレン層）。粘着防止剤、酸化防止剤、滑材などの加工助剤は、任意選択で密封層に含まれ、密封構造１５０の剥離パターンに影響しない。
【００２６】
追加の層１５４、１５６は、本実施形態にいくつかの有用な特徴をもたらすために使用される。たとえば、追加の層１５４、１５６は、可剥性の密封区域を組み込む包装システムに、構造的な支持、耐熱性、遮断性および改善された外観をもたらすことができる。本実施形態は、単層の可剥性の密封構造に加えて、任意の数の追加の層を有する多層構造を包含することも理解されたい。本実施形態のそれぞれの変形では、多層の密封構造は、本明細書に述べられた組成を有する可剥性のシール部を備える。
【００２７】
密封層１５２はさらに、ある程度、所望の特定の包装に依存する様々な物理的および構造の変化および改良点によってさらに特徴付けられる。本実施形態の１つの変形では、密封層１５２は、約６ミクロンから約１２０ミクロンの厚さを有する。本実施形態の別の変形では、密封層１５２は、約６ミクロンから約３０ミクロンの厚さを有する。本実施形態の別の変形では、密封層１５２は、約４０ミクロンから約１２０ミクロンの厚さを有する。密封層１５２はさらに、より高い度合いの表面粗さを有する点で不十分な量の有機クレイを含まずに、または含んで形成される類似の層から区別される。１つの改良点では、密封層１５２は、約１５００から約５０００オングストロームの粗さ平均によって特徴付けられる表面粗さを有する。別の改良点では、密封層１５２は、約２０００から約４０００オングストロームの粗さ平均によって特徴付けられる表面粗さを有する。本発明の変形では、表面粗さの度合いおよび質は、密封層１５２を形成するのに使用される方法および過程パラメータの両方に依存することを直ちに理解されたい。様々な実施形態の密封層は、有機クレイを含まない類似の層よりもある程度高い引張弾性率も示す。１つの改良点では、密封層１５２は、約５００から約２０００ＭＰａの引張弾性率を有する。
【００２８】
図３Ａおよび３Ｂを参照すると、上述の可剥性の密封構造を組み込む包装システムが記載されている。図３Ａは、本発明の可剥性の密封構造の実施形態を組み込むパウチ様の包装システムの断面図である。図３Ｂは、本発明の可剥性の密封構造の実施形態を組み込むパウチ様の包装システムの側面図である。包装システム１６０は、容器区域１６２および可剥性の密封区域１６４を備える。可剥性の密封区域１６４は、容器区域１６２に取り付けられている。図３Ａは、可剥性の密封区域１６４および容器区域１６２が連続的である例を示し、それぞれが同じ多層構造（すなわちシート）から形成されている。容器区域１６２は、パウチ内に対象物を包装するのに有用な実質的に任意の形状を有することができる。密封区域１６４は、可剥性の密封構造１５０を備える。図３Ａに示された変形では、可剥性の密封構造１５０は、追加の層１５４に配置された密封層１５２を備える。図２Ａ、２Ｂ、および２Ｃの説明と共に上記に明記されるように、密封層１５２は熱可塑性ポリマーおよび熱可塑性ポリマー内に分散された有機クレイなどの添加剤を備える。
【００２９】
図３Ａおよび３Ｂをさらに参照すると、包装システム１６０は、可剥性のシール部１７０を形成するための可剥性の密封構造１５０と接触する第２の密封構造１５０’をさらに備える。シール部１７０は、包装システム１６０の上面１７２の開口を密封する。同様の可剥性のシール部が底側面１７４、左側面１７６、右側面１７８に任意選択で配置される。可剥性の密封構造１５０’は、追加の層１５４に配置された密封層１５２も備える。特に、追加の層１５４に配置された密封層１５２の組合せの第１の部分は密封構造１５０を形成し、追加の層１５４に配置された密封層１５２の組合せの第２の部分が密封構造１５０’を形成する。密封構造１５０、１５０’は、容器区域１６２に連続している。本実施形態の変形では、追加の層１５４に配置された密封層１５２の組合せの第３の部分は、容器区域１６２を少なくとも部分的に形成する。有利なことに、包装システム１６０は、対象物１８０（すなわち１つまたは複数の対象物）を収容するようになされる。包装できる対象物１８０の例には、それには限定されないが、食料製品および殺菌された対象物（たとえば医療デバイス）が含まれる。
【００３０】
図４Ａおよび４Ｂを参照すると、パウチ様の包装システムに使用される可剥性の密封区域１６４の変形が示される。図４Ａは、密封層１５２が可剥性の密封区域１６４の付近に実質的に閉じ込められた改良点の概略断面図である。この変形は、有機クレイの混合を限定する、または密封構造１６４の付近に別個の層を配置することによって得られる。この変形は、内部の層１８２および１つまたは複数の追加の層１５４をさらに備える。図４Ｂは、包装システム１６０が第２の密封層１８６を備え、可剥性のシール部１７０が第１の密封層１５２と第２の密封層１８６の間に形成された、改良点の概略断面図である。この後者の改良点では、密封層１５２の容器区域１６２内への延出は、仮にあったとしても最小限である。さらに、この改良点では、容器区域１６２は、第１の密封層１５２とは異なるライナ層１８２を任意選択で備える。この変形の別の改良点では、密封区域１６４は、第１の密封層１５２ないし第２の密封層１８６の上に配置された１つまたは複数の追加のポリマー層１５４をさらに含む。この改良点の特に有用な例では、１つまたは複数の追加のポリマー層１５４は、少なくとも部分的に容器区域１６２を形成する。
【００３１】
図５Ａおよび５Ｂを参照すると、堅固な容器区域を備える本発明の可剥性の密封構造を使用する包装システムの変形が示される。図５Ａは、本発明の可剥性の密封構造を使用するカップ様の包装システムの概略断面図を示す。包装システム１９０は、可剥性の密封構造１５０および容器区域１９４の密封開口１９２を備える。可剥性の密封構造１５０の外周部は、容器区域１９４の基材区域１９６の上に配置され、接触する。図５Ｂは、複数のカップ様の容器を組み込むブリスター包装システムの概略断面図を示す。ブリスター包装システム２００は、可剥性の密封構造１５２および容器区域２０６、２０８の密封開口２０２、２０４を備える。可剥性の密封構造１５２の部分は、容器区域２０６、２０８の基材区域２１０、２１２の上に配置され、接触する。
【００３２】
上記に明記したように、本発明の様々な実施形態の可剥性の密封構造は、有機クレイなどの添加物を備える。有用な有機クレイの例には、それには限定されないが、カオリナイト、モンモリロナイト−スメクタイトクレイ、ベントナイトクレイ、イライトクレイ、およびその組合せが含まれる。特許文献１、２、３、４は、本発明を実施する際に有用なナノクレイ（ｎａｎｏｃｌａｙ）の特定の例を提供する。これらのそれぞれの特許の全体の開示は、参照によって本明細書に組み込まれる。本発明の１つの改良点では、有機クレイは、熱可塑性ポリマーおよび有機クレイを合わせた重量の１ｗｔ％から２０ｗｔ％の量で存在する。本実施形態の別の改良点では、有機クレイは、熱可塑性ポリマーおよび有機クレイを合わせた重量の２ｗｔ％から１０ｗｔ％の量で存在する。
【００３３】
可剥性の密封層１５２に使用される有機クレイは一般に、複数の粒子を備える。１つの変形では、有機クレイは、２００ｎｍよりも小さい少なくとも１つの空間の寸法を有する複数の粒子を備える。別の変形では、有機クレイは、１００ｎｍよりも小さい少なくとも１つの空間の寸法を有する複数の粒子を備える。別の変形では、有機クレイは、５０ｎｍよりも小さい少なくとも１つの空間の寸法を有する複数の粒子を備える。別の変形では、有機クレイは、１ｎｍ以上の空間の寸法を有する複数の粒子を備える。別の変形では、有機クレイは、５ｎｍ以上の空間の寸法を有する複数の粒子を備える。別の変形では、有機クレイは、少なくとも２０オングストロームの平均の離隔距離を有するプレートレット（ｐｌａｔｅｌｅｔ）を備える。別の変形では、有機クレイは、少なくとも３０オングストロームの平均の離隔距離を有するプレートレットを備える。別の変形では、有機クレイは、少なくとも４０オングストロームの平均の離隔距離を有するプレートレットを備える。一般に、熱可塑性ポリマーと結合する前に、有機クレイは、２０から４５オングストロームの間の平均離隔距離を有するプレートレットを備える。有利なことに、熱可塑性物質と結合する際に、有機クレイは、平均離隔距離が維持または増加するようにこの剥離した状態のままになる。
【００３４】
上記に明記したように、可剥性の密封層１５２は、熱可塑性ポリマーも備える。適切な熱可塑性ポリマーは、それには限定されないが、ナイロン、ポリオレフィン、ポリスチレン、ポリエステル、ポリカーボネート、およびその組合せを含む。変形では、熱可塑性ポリマーは、エチレンアクリル酸、エチレンエチルアクリレート、エチレンアイオノマー（たとえばＥ．Ｉ.デュポン社から販売されているＳｕｒｌｙｎ（登録商標）系樹脂）およびその組合せからなる群から選択される成分を含む。ポリオレフィンは、本発明の実施において特に有用な熱可塑性のポリマーである。１つの変形では、ポリオレフィンは、エチレン、プロピレン、ビニルアセテートのホモポリマーおよびコポリマーならびにその組合せからなる群から選択される。ポリオレフィンとエチレンビニルアセテート（「ＥＶＡ」）の配合物が、特に添加物が有機クレイの場合可剥性のシール部を形成するのに特に有用であることが判明した。
【００３５】
本発明の様々な実施形態の容器区域が包装に使用される実質的に任意の材料から形成される。そのような材料には、それには限定されないが、紙、金属のフォイル、ポリマーのシート、金属化された高分子シート、およびその組合せが含まれる。さらに特定の例には、配向または非配向のポリエステル、配向または非配向のポリプロピレン、配向または非配向のナイロン、およびその組合せが含まれる。これらの材料のそれぞれは、被覆であっても非被覆であってもよい。有用な被覆の例には、それに画限定されないが、ワニス、ラッカー、接着剤、インク、および遮断材（たとえばＰＶＤＣ）が含まれる。医療デバイスを包装するための有用な材料は、高密度ポリオレフィンを含む。デュポン社から市販されているＴｙｖｅｋ（登録商標）（高密度ポリエチレン繊維から作製された合成材料）は、医療デバイスを包装するために使用されるそのような材料の一例である。
【００３６】
本発明の別の実施形態では、上記に明記された包装システムを形成する方法が提供される。図６を参照すると、本実施形態の方法を例示する図が示されている。熱可塑性ポリマー（「ＴＰ」）が有機クレイ（「ＯＣ」）と結合され、ステップａ）で有機クレイポリマー配合物（「ＯＣＢ」）を形成する。１つの変形では、この結合は押出し成形機で行われる。次いで密封層１５２は、有機クレイポリマー配合物からステップｂ）でダイ２２２からの押出し成形によって形成される。変形では、追加の層は、追加の押出し成形機（押出し成形機２３０などの）からダイ２２２に材料を供給することによって形成される。本実施形態の改良点では、熱可塑性ポリマーおよび有機クレイが混合機２２４で予混合され、次いで押出し成形機２２０に導かれる。一般に、密封層１５２は、１つまたは複数の追加の層１５４、１５６（図２に示すように）に沿って、またはその上に形成される。次いで、開かれた包装システム１６０がステップｃ）で形成される。このプロセスは、図３から４のパウチ構造を生成するために、側面が密封されるステップを含むことができる。変形では、開かれた包装システム１６０の形成がステップｂ）の間に行われる。
【００３７】
本実施形態の変形では、熱可塑性ポリマーが、マスターバッチとポリマーそのものを混合することによって有機クレイと結合される。この変形では、マスターバッチは有機クレイ、および熱可塑性ポリマーの少なくとも一部分を含む。この改良点では、マスターバッチは一般に、１０から８０％ｗｔの有機クレイを含む。
【００３８】
密封層１５２を形成するステップは、熱可塑性組成から層またはフィルムを生成することができる任意の方法によって得られる。そのような方法の例には、それには限定されないが、押出し成形、共有押出し成形、吹込み成形、鋳造、押出し吹込み成形、およびフィルムブローイングが含まれる。
【００３９】
図６をさらに参照すると、本実施形態の方法が、開いた包装システム１６０内に対象物１８０を置くステップを任意選択でさらに含む（ステップｄ）。一般に、対象物１８０は容器区域１６２内にある。対象物１８０が容器区域１６２内に置かれた後に、密封層１５２がステップｅ）の間に密封基材と（すなわち密封構造１５０’）接触してシール部を形成する。密封は、当分野で周知の任意の数の密封方法によって達成することができる。例には、それには限定されないが、コンダクションヒートシール（ｃｏｎｄｕｃｔｉｏｎ ｈｅａｔ ｓｅａｌｉｎｇ）、超音波シール（ｕｌｔｒａｓｏｎｉｃ ｓｅａｌｉｎｇ）、およびインダクションシール（ｉｎｄｕｃｔｉｏｎ ｓｅａｌｉｎｇ）が含まれる。
【００４０】
以下の例は本発明の様々な実施形態を示す。当業者は、本発明の趣旨および特許請求の範囲内にある多くの変形を理解するであろう。
【００４１】
図７Ａは、共有押出し成形されたＨＤＰＥおよびＬＬＤＰＥ／ＥＶＡおよび有機クレイの配合物（すなわち二重層）から作製された密封層から形成されたシール部に関する温度に対する剥離力のプロットを示す。これらの試みでは、密封されたバッグのシール部は引き離される。５および６ｗｔ％の有機クレイの配合に関するプロットが示される。図７Ａは、本発明のシール部が５０°Ｆ（１０℃）の密封形成温度範囲にわたってむらのない開封力によって開封できることを示す。さらに、温度範囲２００°Ｆ（９３．３３℃）から２５０°Ｆ（１２１．１℃）にわたって密封強度が可剥性であり、比較的平坦であることが観察された。図７Ｂは、密封形成温度に対する剥離力のプロットを示す。有機クレイなしの基準および５ｗｔ％の有機クレイを有する試験用試料に関するプロットが示される。基準試料は、高密度ポリエチレン（「ＨＤＰＥ」）、エチレンビニルアルコール、直鎖状低密度ポリエチレン（「ＥＶＯＨ」）、およびエチレンビニルアセテート配合物とＬＬＤＰＥの配合物の３層共有押出し成形から形成された２．４ミルのフィルムからなる。基準試料は、ＨＤＰＥ、ＥＶＯＨ、およびＬＬＤＰＥ ＥＶＡと５ｗｔ％の有機クレイの配合物の３層共有押出し成形から形成された２．４ミルのフィルムからなる。基準および試験用試料は、Ｓｅｎｔｉｎａｌ社の密封機で密封された。剥離力がＡＳＴＭ Ｆ−８８に従って決定される。図７Ｂの点に関する密封時間は０．５０秒であり、密封あご圧力は３０ＰＳＩ（２．１０９ｋｇｆ／ｃｍ２）である。温度範囲１７５°Ｆ（７９．４４℃）から２６５°Ｆ（１２９．４℃）にわたる剥離力の変化は、有機クレイを含む試料に関してより少なかったことが観察された。さらに、有機クレイを含んで形成されたシール部は、密封形成のその全範囲にわたって可剥性である。図７Ｃは、密封フィルムに積層されたフォイルから作製されたシール部に関する、密封形成温度に対する剥離力のプロットを示す。この試みでは、４８ｇａＰＥＴ／５０ｇａＦｏｉｌが接着して積層されて３．２ミルの試験フィルムにされた。試験フィルムは、ＬＤＰＥ／ＬＬＤＰＥ／有機クレイ配合物から作製される。シール部は、同じ構造のフィルムに作製される。基準および試験用試料は、剥離力がＡＳＴＭ Ｆ−８８によって決定されてＳｅｎｔｉｎａｌ密封機で密封される。図７Ｃは、３００°Ｆ（１４８．９℃）から４２５°Ｆ（２１８．３℃）の温度で、むらのない可剥性のシール部が形成されることを明白に示す。
【００４２】
Ｎａｎｏｂｌｅｎｄ（商標）ＭＢ２００１またはＮａｎｏｂｌｅｎｄ（商標）ＭＢ２１０１（「マスターバッチ」）は、第２のフィルムブローイング工程で形成される本発明のシール材層と共に一軸スクリュー押出機での市販のポリエチレン（「ＰＥ」）配合パウチシール材と混合される。生成されるフィルムの引張特性は、５０ｍｍ／ｍｉｎの試験速度によってＡＳＴＭ Ｄ６３８（表１）に従って測定された。試験の前に、全ての試料は２１日間３０℃で焼鈍された。有機クレイを含むフィルムは、強度または最大伸張を犠牲にすることなく有機クレイを含まないフィルムよりも高いモジュールを有することが判明した。モジュールの増加は、３ｗｔ％有機クレイに対して７５％、６ｗｔ％有機クレイに対して１５０％、９ｗｔ％有機クレイに対して２４０％である。
【００４３】
【表１】
2014028664.tif 000003
【００４４】
表２は、ビカット熱変形試験（ＶＩＣＡＴ Ｈｅａｔ Ｄｅｆｌｅｃｔｉｏｎ Ｔｅｓｔｉｎｇ）の結果の要約である。ビカット軟化温度（Ｖｉｃａｔ Ｓｏｆｔｅｎｉｎｇ Ｔｅｍｐｅｒａｔｕｒｅ）は、軟化温度で２３℃の増加を示す９ｗｔ％ナノクレイを有する試料を含む有機クレイの含有量の増加に伴って増加することが観察された。表２のデータは、結晶化度がポリエチレンシール材組成に有機クレイを追加することによって実質的に影響を受けないことを暗示する。
【００４５】
【表２】
2014028664.tif 000004
【００４６】
結晶化温度および溶融温度も測定される。これらの測定は、ＡＳＴＭ Ｄ ３４１７に従って融解および結晶化のエンタルピーを測定することによって行われる。図８は、溶融温度（「Ｔｍ」）を決定するためのプロットを示し、図９は、変化する量のＮａｎｏｂｌｅｎｄ（商標）ＭＢ２００１を含む層に関する結晶化温度（「Ｔｃ」）を決定するためのプロットを示す。ＴｍおよびＴｃは、純粋なポリエチレン試料と比較すると、ナノクレイを加えることによって実質的に影響されないことが観察された。図１０Ａは、ポリエチレンを含む密封層内でのＮａｎｏｂｌｅｎｄ ２００１からの有機クレイの分散を示す１組のｘ線回折のプロットを示す。図１０Ｂは、ポリエチレンを含む密封層内でのＮａｎｏｂｌｅｎｄ ２１０１からの有機クレイの分散を示す１組のｘ線回折のプロットを示す。ｘ線回折データは、有機クレイプレートレットの平均離隔距離が保たれること（すなわち最小限の凝集）を示す。そのように離隔距離を保つことにより、剥離容易性、引張強度、ＨＤＴに関して得られる特性、および本発明の実施形態の破断部の伸張が可能になる。
【００４７】
表３および４は、本発明によって形成される密封層に関する表面粗さ測定値を提供する。これらの例では、共有押出し成形された２重層が形成される。より円滑な側面は、有機クレイのないＨＤＰＥ層からのものである。より粗い側面は、有機クレイを有するＬＬＤＰＥ／ＥＶＡ層である。本発明の有機クレイ含有層は、有機クレイのない類似の試料よりも粗さの度合いが高いことが判明した。さらに、６ｗｔ％の有機クレイを有する試料は、５ｗｔ％の有機クレイを有する試料よりも表面粗さの量が大きく、したがって、表面粗さの量が約１０％以下の範囲での増加になる傾向を示す。
【００４８】
【表３】
2014028664.tif 000005
【００４９】
【表４】
2014028664.tif 000006
【００５０】
【表５】
2014028664.tif 000007
【００５１】
【表６】
2014028664.tif 000008
【００５２】
図１１は、密封形成温度に対する密封強度のプロットを示す。これらの試みでは、インパルスシーラーがシール部を形成するために使用される。そのようなシーラーでは温度がダイアル位置によって設定される。図１１は、ダイアル位置に応じた密封強度を示す。推定温度が図１１の最上部に示される。また、図１１は、ポリエチレン、ＥＶＡ、および有機クレイの組合せの相乗効果を示し、この組合せから形成されたシール部が密封形成温度の広い範囲にわたって可剥性である。
【００５３】
一連の２５．４ｍｍのシール部が約８秒の密封時間によって約１０００ｐｓｉの圧力で形成される。これらの試みでは、液圧プレスが使用される。これらの状態は一般的な業務用の密封工程で使用される状態よりも厳しいが、これらの状態で可剥性のシール部を形成することは、可剥性のシール部を形成するための本発明の配合の能力をさらに示す。図１２Ａおよび１２Ｂは、密封層の様々な組合せに関する、密封形成温度に対する密封強度のプロットを示す。これらの試みでは、第１の密封層と第２の密封層の間にシール部が形成される。図１２Ａでは、各密封層はポリエチレンまたはポリエチレンとＥＶＡの配合物を含む。一般に、シール強度は、１１０℃から１４０℃の温度範囲にわたってこれらの組合せの温度が上昇するのに伴って増加する。図１２Ｂでは、少なくとも１つの密封層がポリエチレン、ＥＶＡ、および有機クレイの配合物を含む。この様式で形成されたシール部に関しては、図１２Ｂは、１１０℃から１４０℃の温度範囲にわたる可剥性のシール部の形成を示す。図１３Ａおよび１３Ｂは、図１２Ａおよび図１２Ｂに関する密封強度のデータを要約し、一方で破損モードのタイプ（図１Ａから１Ｇを参照されたい）を特徴付ける表６を提供する。表６は、広範囲の温度にわたる可剥性のシール部の形成を明白に示す。
【００５４】
本発明の実施形態を例示し、説明してきたが、これらの実施形態が本発明の全ての実現可能な形を例示し、説明することを意図するものではない。そうではなく、明細書で使用される用語は、限定ではなく説明の用語であり、本発明の趣旨および範囲から逸脱せずに様々な変更を行うことができることを理解されたい。
【符号の説明】
【００５５】
１００  シール部
１０２  第１の密封層
１０４  第２の密封層
１０６  分離表面
１０８  分離表面
１０９  断裂
１１０  層
１１２  層
１１４  破断位置
１２０  破断位置
１２２  破断位置
１３０  シール部に組み込まれない区域
１３２  シール部に組み込まれない区域
１３４  破断位置
１３６  シール部に組み込まれない区域
１３８  シール部に組み込まれない区域
１５０  密封構造
１５２  密封層
１５４  追加の層
１５６  追加の層
１６０  包装システム
１６２  容器区域
１６４  密封区域
１７０  シール部
１７２  包装システムの上面
１７４  底側面
１７６  左側面
１７８  右側面
１８０  対象物
１８２  内部の層
１９０  包装システム
１９２  密封開口
１９４  容器区域
１９６  基材区域
２００  ブリスター包装システム
２０２  密封開口
２０４  密封開口
２０６  容器区域
２０８  容器区域
２１０  基材区域
２１２  基材区域
２２０  押出し成形機
２２２  ダイ
２２４  混合機
２３０  押出し成形機
【図１Ａ】
2014028664.tif 000009
【図１Ｂ】
2014028664.tif 000010
【図１Ｃ】
2014028664.tif 000011
【図１Ｄ】
2014028664.tif 000012
【図１Ｅ】
2014028664.tif 000013
【図１Ｆ】
2014028664.tif 000014
【図１Ｇ】
2014028664.tif 000015
【図２Ａ】
2014028664.tif 000016
【図２Ｂ】
2014028664.tif 000017
【図２Ｃ】
2014028664.tif 000018
【図３Ａ】
2014028664.tif 000019
【図３Ｂ】
2014028664.tif 000020
【図４Ａ】
2014028664.tif 000021
【図４Ｂ】
2014028664.tif 000022
【図５Ａ】
2014028664.tif 000023
【図５Ｂ】
2014028664.tif 000024
【図６】
2014028664.tif 000025
【図７Ａ】
2014028664.tif 000026
【図７Ｂ】
2014028664.tif 000027
【図７Ｃ】
2014028664.tif 000028
【図８】
2014028664.tif 000029
【図９】
2014028664.tif 000030
【図１０Ａ】
2014028664.tif 000031
【図１０Ｂ】
2014028664.tif 000032
【図１１】
2014028664.tif 000033
【図１２Ａ】
2014028664.tif 000034
【図１２Ｂ】
2014028664.tif 000035
【図１３Ａ】
2014028664.tif 000036
【図１３Ｂ】
2014028664.tif 000037